(57)【特許請求の範囲】
【請求項１】
複数本の柱状鋳型と、個々の該鋳型に対応する複数のノズルを底部に有し該底部が前記鋳型の上部に設けた断熱枠に接触離間可能なタンディッシュとを具備し、前記鋳型の断熱枠は個々の該鋳型に対して独立して設けられ、鋳型本体直上に連続して置かれた断熱筒体と、前記ノズルからの溶湯を鋳型に導く開孔連通部を有し、該開孔連通部の鋳型側は前記断熱筒体に対して全周オーバーハング形状となる断熱蓋部とを具備することを特徴とする柱状インゴットの鋳造装置。
【請求項２】
タンディッシュの底面は、金属支持枠で覆われていることを特徴とする請求項１に記載の柱状インゴットの鋳造装置。
【請求項３】
請求項１または２に記載の柱状インゴットの鋳造装置を用いた柱状インゴットの製造方法であって、前記タンディッシュを前記断熱枠に接触させた状態で前記複数本の柱状鋳型に同時に上注ぎ鋳造し、ついでタンディッシュを断熱枠から離間させ、前記ノズルから断熱枠間で分離させることを特徴とする柱状インゴットの製造方法。
【発明の詳細な説明】
【技術分野】
【０００１】
本発明は、複数本の鋳型、典型的にはマトリックス状（行列状）に配置した鋳型に、同時に上注ぎ鋳造する方法に係り、引け巣の発生の抑制と、鋳造後のタンディッシュからの分離性を改善した柱状インゴットの鋳造装置およびこれを用いた柱状インゴットの製造方法に関する。
【背景技術】
【０００２】
従来、インベストメント鋳造法（ロストワックス鋳造法）等においては、純度の高いマスターメタルをあらかじめ製造しておき、これを溶解して鋳造するのが一般的である。
インベストメント鋳造においては、その溶解単位が小さいため、特定サイズのマスターメタルを多数準備しておく必要がある。このようなマスターメタルを鋳造する手法としてマトリックス状（行列状）に配置した鋳型に、同時に上注ぎ鋳造する鋳造方法が提案されている。
例えば、特許文献１に記載される複数鋳塊の同時造塊装置は、並置立設された複数の鋳型と各鋳型に向かうノズル口を有する溶湯分配用のタンディッシュとの間に連通湯道をもつ耐火材製の平盤体を介在させるものである。この方法では複数の鋳型に同時に鋳造することが可能なため、鋳造時間が短く、かつ各鋳型に均一に鋳造して、押し湯不足を生じさせないという利点がある。
【先行技術文献】
【特許文献】
【０００３】
【特許文献１】実開昭６２−８２１５０号公報
【発明の概要】
【発明が解決しようとする課題】
【０００４】
上述したとおり、マトリックス状（行列状）に配置した鋳型に、同時に上注ぎ鋳造する鋳造方法は、マスターメタルの製造に有効である。
一方、本発明者の検討によれば、以下の課題が生産性を低下させる原因となっていることを突き止めた。
多数の鋳塊を同時に製造する場合、溶湯を分配させるタンディッシュに強度を必要とするため、溶湯を受けるタンディッシュは、溶湯が直接接触する耐火物と、それを補強する枠を要する。この場合、溶湯に対してタンディッシュそのものが冷却体となるために、鋳造後の押し湯内の溶湯はタンディッシュに熱を奪われ、鋳型鋳塊内に溶湯供給を十分に行う前に凝固してしまい、押し湯が有効に作用せずに鋳塊内に引け巣が発生する。引け巣の発生したマスターメタルは切断時に、切断粉が引け巣内へ浸入するため、これを再溶解した際の不良の原因となる。これを解決するために、押し湯を大きくした場合、品質に悪影響は及ぼさないが歩留損失を生じる。
また、タンディッシュから鋳型へと繋がるノズルの径が小さいと、炉中から溶湯に混入したスカム・耐火物等によるノズルの閉塞、狭窄が発生して鋳型内に溶湯が入らない場合がある。ノズル径を単純に大きくするだけでは、タンディッシュの残湯と鋳塊とが強固に繋がってしまい、作業性が悪くなる。鋳塊肌の改善を行うには鋳造速度の増加が有効であるが、そのためにはノズル径を大きくする必要があり、この場合にも上記の問題が発生する。
【０００５】
本発明の目的は、上記課題に鑑み、引け巣の発生の抑制と、鋳造後のタンディッシュからの分離性を改善した柱状インゴットの鋳造装置およびこれを用いた柱状インゴットの製造方法を提供することである。
【課題を解決するための手段】
【０００６】
本発明は、複数本の柱状鋳型と、個々の該鋳型に対応する複数のノズルを底部に有し該底部が前記鋳型の上部に設けた断熱枠に接触離間可能なタンディッシュとを具備し、前記鋳型の断熱枠は個々の該鋳型に対して独立して設けられ、鋳型本体に連続する断熱筒体と、前記ノズルからの溶湯を鋳型に導く開孔連通部を有し、該開孔連通部は前記断熱筒体に対して全周オーバーハング形状となる断熱蓋部とを具備する柱状インゴットの鋳造装置である。
本発明は、タンディッシュの底面が、金属支持枠で覆われている場合に適用することが特に好ましい。
【０００７】
また、上記鋳造装置を用いた本発明の柱状インゴットの製造方法は、前記タンディッシュを前記断熱枠に接触させた状態で前記複数本の柱状鋳型に同時に上注ぎ鋳造し、ついでタンディッシュを断熱枠から離間させ、前記ノズルから断熱枠の間で分離させるものである。
【発明の効果】
【０００８】
本発明によれば、引け巣の発生を防ぐことができるため、鋳塊品位の向上に対して有効である。また、タンディッシュと鋳塊とが強固に繋がることを防ぐことができるため、作業性の向上に対して有効である。
【図面の簡単な説明】
【０００９】
【図１】本発明の鋳造装置の一例を示す模式図である。
【図２】本発明の鋳造装置の一例を示す断面模式図である。
【図３】本発明に適用する鋳型とタンディッシュの接触部分の形態の一例を示す断面模式図である。
【図４】本発明を適用した鋳塊の一例を示す断面模式図である。
【図５】比較例の鋳型とタンディッシュの接触部分の形態の一例を示す断面模式図である。
【図６】比較例を適用した鋳塊の一例を示す断面模式図である。
【発明を実施するための形態】
【００１０】
以下、本発明を、図を用いて詳しく説明する。図１は、本発明に適用する鋳造装置の一例を示す模式図である。また、図２および図３は、それぞれ本発明に適用する鋳型とタンディッシュの接触部分の形態の一例を示す断面模式図である。
【００１１】
まず、図１に示すように本発明の柱状インゴットの鋳造装置は、複数本の柱状鋳型５を用いる。柱状インゴットは、マスターメタルの使用形状にとって有利であり、同時に製造することが可能であり、生産性に優れる。鋳型形状は柱状であればよく断面は矩形であっても円形であってよい。鋳型製造性の面からは円形が好ましい。
【００１２】
また、図２に示すように、タンディッシュは、溶湯を受ける耐火物１と、それを補強する枠２で支持されるものを適用できる。これは、タンディッシュを耐火物単体とすると、多数本を同時に製造する場合、強度が不足するためである。このとき、タンディッシュの底面は、金属の支持枠で覆われることが好ましい。また、タンディッシュは個々の鋳型に対応する複数のノズル３を底部に有する。そして、タンディッシュ枠２が前記鋳型の上部に設けた断熱枠４に接触離間可能とする。これはノズル口の中心は断熱枠の中心を一致させるのが適切なためである。また、断熱枠４とタンディッシュ枠２とは鋳造時に密着できることが溶湯の漏れを防止するため等の点から好ましい。
【００１３】
本発明は、上述した基本構成を持つ鋳造装置に対して引け巣の発生の抑制と、鋳造後のタンディッシュからの分離性を改善するために、図３に示す断熱枠４を設ける。
図３において、タンディッシュの底部が接触する断熱枠４は、個々の鋳型に対して独立して設けている。これはタンディッシュのノズル３と断熱枠４の間に別の湯道を形成するような部材が存在すると、その部分に発生する凝固金属により鋳造後の分離性を損なう恐れがあるためである。
本発明における断熱枠４は鋳型本体に連続する断熱筒体４ａと、前記ノズル３からの溶湯を鋳型に導く開孔連通部４ｃを有し、開孔連通部４ｃの鋳型側は断熱筒体４ａに対して全周オーバーハング形状となる断熱蓋部４ｂを設けている。このとき、開孔連通部４ｃの直径は、ノズル３の直径より小さくすることが好ましい。これにより、タンディッシュと鋳塊とを分離する作業が容易になる。
また、本発明は、オーバーハング形状となる断熱蓋部４ｂを設けることで、タンディッシュ耐火物１を支持しているタンディッシュ枠２と鋳型内の溶湯が接触しなくなるため、鋳塊上部からタンディッシュへと熱を奪われなくなり、断熱枠が鋳塊に対して有効に作用し、健全な鋳塊を得ることができる。また、本発明は、タンディッシュから鋳型へと繋がるノズルの閉塞を防ぐことができるため、鋳型への満注後に溶湯が凝固をし始めて鋳塊内部に引けが生じたときにも、断熱枠４内へタンディッシュから溶湯を補給することができる。このため、本発明は、断熱枠４を大きくすることなく、鋳塊内の引け巣の発生を効果的に防ぐことができる。
断熱蓋部４ｂおよび断熱筒体４ａの材質は、断熱性能が高い断熱材を用いることが好ましく、例えばシリカファイバーやセラミックファイバーやアルミナファイバー等で構成されるものが適用でき、軟らかいものが望ましい。
【００１４】
本発明において、断熱蓋部４ｂに全周オーバーハング形状を適用することにより、得られる鋳塊は図４の形状となる。この形状によりタンディッシュ内からノズル３へと繋がる残湯と鋳塊とがほとんど繋がらなくなるため、鋳造後にタンディッシュと鋳型を分離する作業が容易になる。ここで、オーバーハング形状としては、断熱筒体４ａに対して図３に示すような直角形状の他、コーナーＲ形状やテーパー形状が適宜選択できる。
なお、本発明の断熱蓋部４ｂのオーバーハング形状が、開孔連通部４ｃに向かってテーパー状に狭まる形状であって、オーバーハング形状を形成する壁面の角度が垂直に近づくと図４に示す鋳塊の上部角部９が断熱蓋部４ｂのオーバーハング形状に沿って繋がってしまい、タンディッシュと鋳塊とが強固に繋がってしまう恐れが強くなる。
そのため、オーバーハング形状としては、タンディッシュ底面と水平になるようにするのが好ましい。また、テーパーを設ける場合にも、開孔連通部４ｃの周囲にはタンディッシュ底面と水平な部分を設けることが好ましい。
【００１５】
比較例となる鋳型とタンディッシュの接触部分の形態の一例を示す断面模式図を図５に示す。断熱枠４にオーバーハング形状を有する断熱蓋部のない図５の構造では、断熱枠４内の溶湯はタンディッシュ枠２によって冷却され、得られる鋳塊の断面は図６のような形態となる。図６は断熱枠にオーバーハング形状がない場合の鋳塊の断面模式図である。断熱枠４内の溶湯は、断熱枠４上部のタンディッシュによって冷却されるため、鋳塊内に溶湯を十分に供給することができず、鋳塊内深くまで引け巣８が発生する場合がある。
また、タンディッシュと鋳塊はノズル残湯１０の部位で切断されるが、ノズル径を大きくすると鋳塊自重での切断が不可能となり、タンディッシュと鋳塊とを分断する作業に困難が生じる。
また、タンディッシュと鋳塊を鋳塊自重で分断する場合、作業は赤熱状態で行う必要があり、このときノズル残湯１０の下部で分断された際に、鋳塊内の引け巣表面が高温酸化されるため、品質に悪影響を及ぼす、といった問題が確認されている。
【００１６】
以下、図１および図２および図３を用いて、本発明の鋳造装置を用いる柱状インゴットの製造工程の具体例について説明する。
まず、冷し金６を配置した定盤７を準備し、その上に中空円柱状の鋳型５を設置する。次いで鋳型５の上部に上述した断熱筒体４ａと断熱蓋部４ｂとなる開孔連通部４ｃを有する断熱材を置く。その後、タンディッシュ枠２を前記断熱枠に接触させた状態でタンディッシュ２に図示しない別のタンディッシュより溶湯を注湯し、複数本の柱状鋳型５に同時に上注ぎ鋳造する。
鋳造終了後、タンディッシュ枠２を断熱枠４から上方に離間させる。
このとき、図３に記載するように、断熱蓋部４ｂによりオーバーハング形状が形成されているため、鋳塊形状は図４のような形状となり、前記ノズルから断熱枠の間で自重により分離させる。最後に鋳型から抜塊して柱状インゴットを得ることができる。
【符号の説明】
【００１７】
１．タンディッシュ耐火物
２．タンディッシュ枠
３．ノズル
４．断熱枠  ４ａ．断熱筒体  ４ｂ．断熱蓋部  ４ｃ．開孔連通部
５．鋳型
６．冷し金
７．定盤
８．引け巣
９．角部
１０．ノズル残湯
【図１】
0005742014.tif 000002
【図２】
0005742014.tif 000003
【図３】
0005742014.tif 000004
【図４】
0005742014.tif 000005
【図５】
0005742014.tif 000006
【図６】
0005742014.tif 000007